СПОСОБ ИЗГОТОВЛЕНИЯ МЕТАЛЛИЧЕСКОЙ ИЛИ НЕМЕТАЛЛИЧЕСКОЙ ПОДЛОЖКИ, ИМЕЮЩЕЙ МЕТАЛЛИЧЕСКОЕ ПОКРЫТИЕ, МЕТАЛЛИЧЕСКАЯ ИЛИ НЕМЕТАЛЛИЧЕСКАЯ ПОДЛОЖКА, ИМЕЮЩАЯ МЕТАЛЛИЧЕСКОЕ ПОКРЫТИЕ, А ТАКЖЕ ЕЕ ПРИМЕНЕНИЕ

1. Способ изготовления, в частности защищенной от коррозии и/или блестящей, металлической или неметаллической подложки, имеющей металлическое покрытие, включающий следующие стадии:
а) обеспечение по меньшей мере одной подложки с по меньшей мере одной поверхностью, по меньшей мере участками, пригодной для нанесения металлического покрытия;
c) нанесение по меньшей мере одного металлического композитного слоя, содержащего по меньшей мере один первый металл, выбранный из группы, состоящей из алюминия, марганца, магния, хрома и цинка, или по меньшей мере один первый металлический сплав, выбранный из группы, состоящей из стали, высокочистой стали, магниевого сплава, хромового сплава и алюминиевого сплава, в качестве основного компонента, и по меньшей мере один второй металл и/или по меньшей мере один оксидно связанный второй металл, выбранный из группы, состоящей из циркония, титана и гафния, распределенный в указанном основном компоненте в качестве не основного компонента, или состоящего из указанного основного и указанного не основного компонента, причем стадия с) способа включает в себя следующие подстадии:
i) нанесение по меньшей мере одного металлического слоя, содержащего или состоящего из указанного по меньшей мере одного первого металла или содержащего или состоящего из указанного по меньшей мере одного первого металлического сплава на указанную пригодную для нанесения покрытия поверхность указанной подложки с использованием метода осаждения из паровой фазы и/или напыления и
ii) обработка указанного металлического слоя со стадии i) по меньшей мере одной, в частности кислотной, первой водной системой, содержащей по меньшей мере одно первое соединение указанного второго металла;
d) силанизирование указанного композитного защитного слоя со стадии с) ii) путем его обработки по меньшей мере одной, в частности щелочной, второй водной системой с образованием по меньшей мере одного полисилоксанового слоя, в частности непосредственно на указанном композитном защитном слое; и
e) нанесение по меньшей мере одного лакового слоя, в частности непосредственно, на указанный полисилоксановый слой со стадии d)
или включающий следующие стадии:
а') обеспечение по меньшей мере одной подложки с по меньшей мере одной поверхностью, по меньшей мере участками, пригодной для нанесения металлического покрытия;
с') нанесение по меньшей мере одного металлического слоя, содержащего или состоящего из по меньшей мере одного первого металла, выбранного из группы, состоящей из алюминия, марганца, магния, хрома и цинка, или содержащего или состоящего из по меньшей мере одного первого металлического сплава, выбранного из группы, состоящей из стали, высокочистой стали, магниевого сплава, хромового сплава и алюминиевого сплава, на указанную пригодную для нанесения покрытия поверхность указанной подложки с использованием метода осаждения из паровой фазы и/или напыления;
d') силанизирование указанного металлического слоя со стадии с') путем его обработки по меньшей мере одной, в частности щелочной, второй водной системой с образованием по меньшей мере одного полисилоксанового слоя, в частности непосредственно на указанном металлическом слое; и
е') нанесение по меньшей мере одного лакового слоя, в частности непосредственно, на указанный полисилоксановый слой со стадии d').
2. Способ по п. 1, отличающийся тем, что указанная металлическая подложка содержит железо, магний, титан или алюминий или металлические сплавы, в частности сталь, высокочистую сталь, магниевые, титановые или алюминиевые сплавы, или что указанная неметаллическая подложка содержит стекло, керамику, углеродные материалы или пластмассу и/или что указанный первый металл выбран из группы, состоящей из алюминия, магния и хрома, или что указанный первый металлический сплав выбран из группы, состоящей из стали, высокочистой стали, по меньшей мере одного магниевого, по меньшей мере одного хромового и по меньшей мере одного алюминиевого сплава и/или что указанный второй металл выбран из группы, состоящей из циркония и титана.
3. Способ по п. 1, отличающийся тем, что указанный металлический композитный защитный слой или указанный металлический слой имеет среднюю толщину в диапазоне от 5 до 500 нм, предпочтительно в диапазоне от 10 до 300 нм, более предпочтительно в диапазоне от 20 до 200 нм и особенно предпочтительно в диапазоне от 50 до 150 нм.
4. Способ по п. 2, отличающийся тем, что указанный металлический композитный защитный слой или указанный металлический слой имеет среднюю толщину в диапазоне от 5 до 500 нм, предпочтительно в диапазоне от 10 до 300 нм, более предпочтительно в диапазоне от 20 до 200 нм и особенно предпочтительно в диапазоне от 50 до 150 нм.
5. Способ по любому из пунктов 1-4, отличающийся тем, что указанное первое соединение указанного второго металла включает по меньшей мере один оксид, двойной оксид, гидрат оксида, оксигалогенид, галогенид, соль и/или кислоту, в частности кислоту.
6. Способ по любому из пунктов 1-4, отличающийся тем, что указанный металлический слой опрыскивают или обрабатывают иным образом под давлением указанной первой водной системой и/или что после нанесения указанного металлического слоя согласно стадии с') i) и перед стадией обработки с) ii) указанную подложку подвергают стадии промывания водой, в частности, обессоленной водой, в частности путем опрыскивания.
7. Способ по п. 5, отличающийся тем, что указанный металлический слой опрыскивают или обрабатывают иным образом под давлением указанной первой водной системой и/или что после нанесения указанного металлического слоя согласно стадии с') i) и перед стадией обработки с) ii) указанную подложку подвергают стадии промывания водой, в частности, обессоленной водой, в частности путем опрыскивания.
8. Способ по любому из пунктов 1-4, 7, отличающийся тем, что указанный метод осаждения из паровой фазы или метод напыления на стадии с) или с') включает физическое осаждение из паровой фазы (PVD), осаждение из паровой фазы с использованием электронно-лучевого испарителя, осаждение из паровой фазы с использованием резистивного испарителя, индукционное испарение, испарение дугой и/или катодное распыление (нанесение покрытия напылением), в частности, в каждом случае, в высоком вакууме.
9. Способ по п. 5, отличающийся тем, что указанный метод осаждения из паровой фазы или метод напыления на стадии с) или с') включает физическое осаждение из паровой фазы (PVD), осаждение из паровой фазы с использованием электронно-лучевого испарителя, осаждение из паровой фазы с использованием резистивного испарителя, индукционное испарение, испарение дугой и/или катодное распыление (нанесение покрытия напылением), в частности, в каждом случае, в высоком вакууме.
10. Способ по п. 6, отличающийся тем, что указанный метод осаждения из паровой фазы или метод напыления на стадии с) или с') включает физическое осаждение из паровой фазы (PVD), осаждение из паровой фазы с использованием электронно-лучевого испарителя, осаждение из паровой фазы с использованием резистивного испарителя, индукционное испарение, испарение дугой и/или катодное распыление (нанесение покрытия напылением), в частности, в каждом случае, в высоком вакууме.
11. Способ по любому из пунктов 1-4, 7, 9, 10, отличающийся тем, что указанная вторая водная система содержит по меньшей мере одно пригодное для реакций поликонденсации и/или полиприсоединения силановое соединение, в частности гидролизирующиеся и/или по меньшей мере частично гидролизованные силаны.
12. Способ по п. 5, отличающийся тем, что указанная вторая водная система содержит по меньшей мере одно пригодное для реакций поликонденсации и/или полиприсоединения силановое соединение, в частности гидролизирующиеся и/или по меньшей мере частично гидролизованные силаны.
13. Способ по п. 6, отличающийся тем, что указанная вторая водная система содержит по меньшей мере одно пригодное для реакций поликонденсации и/или полиприсоединения силановое соединение, в частности гидролизирующиеся и/или по меньшей мере частично гидролизованные силаны.
14. Способ по п. 8, отличающийся тем, что указанная вторая водная система содержит по меньшей мере одно пригодное для реакций поликонденсации и/или полиприсоединения силановое соединение, в частности гидролизирующиеся и/или по меньшей мере частично гидролизованные силаны.
15. Способ по любому из пунктов 1-4, 7, 9, 10, 12-14, отличающийся тем, что указанные силановые соединения включают гидролизирующиеся и/или частично и/или полностью гидролизованные алкосиланы, содержащие, в частности, аминовые, акриловые, виниловые и/или эпоксидные группы, и/или, в частности, выбраны из группы, состоящей из 3-глицидоксипропилтри(м)етоксисилана, 3,4-эпоксибутилтри(м)етоксилана, 2-(3,4-эпоксициклогексил)этилтри(м)етоксисилана, 3-(мет)акрилоксипропилтри(м)етоксисилана, 2-(мет)акрилоксиэтилтри(м)етоксисилана, 3-глицидоксипропилдиметил(м)етоксисилана, 3-глицидоксипропилметилди(м)етоксисилана, 3-(мет)акрилоксипропилметилди(м)етоксисилана, 2-(мет)акрилоксиэтилметилди(м)етоксисилана и любых их смесей.
16. Способ по п. 5, отличающийся тем, что указанные силановые соединения включают гидролизирующиеся и/или частично и/или полностью гидролизованные алкосиланы, содержащие, в частности, аминовые, акриловые, виниловые и/или эпоксидные группы, и/или, в частности, выбраны из группы, состоящей из 3-глицидоксипропилтри(м)етоксисилана, 3,4-эпоксибутилтри(м)етоксилана, 2-(3,4-эпоксициклогексил)этилтри(м)етоксисилана, 3-(мет)акрилоксипропилтри(м)етоксисилана, 2-(мет)акрилоксиэтилтри(м)етоксисилана, 3-глицидоксипропилдиметил(м)етоксисилана, 3-глицидоксипропилметилди(м)етоксисилана, 3-(мет)акрилоксипропилметилди(м)етоксисилана, 2-(мет)акрилоксиэтилметилди(м)етоксисилана и любых их смесей.
17. Способ по п. 6, отличающийся тем, что указанные силановые соединения включают гидролизирующиеся и/или частично и/или полностью гидролизованные алкосиланы, содержащие, в частности, аминовые, акриловые, виниловые и/или эпоксидные группы, и/или, в частности выбраны из группы, состоящей из 3-глицидоксипропилтри(м)етоксисилана, 3,4-эпоксибутилтри(м)етоксилана, 2-(3,4-эпоксициклогексил)этилтри(м)етоксисилана, 3-(мет)акрилоксипропилтри(м)етоксисилана, 2-(мет)акрилоксиэтилтри(м)етоксисилана, 3-глицидоксипропилдиметил(м)етоксисилана, 3-глицидоксипропилметилди(м)етоксисилана, 3-(мет)акрилоксипропилметилди(м)етоксисилана, 2-(мет)акрилоксиэтилметилди(м)етоксисилана и любых их смесей.
18. Способ по п. 8, отличающийся тем, что указанные силановые соединения включают гидролизирующиеся и/или частично и/или полностью гидролизованные алкосиланы, содержащие, в частности, аминовые, акриловые, виниловые и/или эпоксидные группы, и/или, в частности, выбраны из группы, состоящей из 3-глицидоксипропилтри(м)етоксисилана, 3,4-эпоксибутилтри(м)етоксилана, 2-(3,4-эпоксициклогексил)этилтри(м)етоксисилана, 3-(мет)акрилоксипропилтри(м)етоксисилана, 2-(мет)акрилоксиэтилтри(м)етоксисилана, 3-глицидоксипропилдиметил(м)етоксисилана, 3-глицидоксипропилметилди(м)етоксисилана, 3-(мет)акрилоксипропилметилди(м)етоксисилана, 2-(мет)акрилоксиэтилметилди(м)етоксисилана и любых их смесей.
19. Способ по п. 11, отличающийся тем, что указанные силановые соединения включают гидролизирующиеся и/или частично и/или полностью гидролизованные алкосиланы, содержащие, в частности, аминовые, акриловые, виниловые и/или эпоксидные группы, и/или, в частности, выбраны из группы, состоящей из 3-глицидоксипропилтри(м)етоксисилана, 3,4-эпоксибутилтри(м)етоксилана, 2-(3,4-эпоксициклогексил)этилтри(м)етоксисилана, 3-(мет)акрилоксипропилтри(м)етоксисилана, 2-(мет)акрилоксиэтилтри(м)етоксисилана, 3-глицидоксипропилдиметил(м)етоксисилана, 3-глицидоксипропилметилди(м)етоксисилана, 3-(мет)акрилоксипропилметилди(м)етоксисилана, 2-(мет)акрилоксиэтилметилди(м)етоксисилана и любых их смесей.
20. Способ по любому из пунктов 1-4, 7, 9, 10, 12-14, 16-19, отличающийся тем, что силанизирование согласно стадии d) или d') проводится не в виде способа без использования промывания, предпочтительно прерывается обработкой водой, в частности, обессоленной водой.
21. Способ по п. 5, отличающийся тем, что силанизирование согласно стадии d) или d') проводится не в виде способа без использования промывания, предпочтительно прерывается обработкой водой, в частности, обессоленной водой.
22. Способ по п. 6, отличающийся тем, что силанизирование согласно стадии d) или d') проводится не в виде способа без использования промывания, предпочтительно прерывается обработкой водой, в частности обессоленной водой.
23. Способ по п. 8, отличающийся тем, что силанизирование согласно стадии d) или d') проводится не в виде способа без использования промывания, предпочтительно прерывается обработкой водой, в частности обессоленной водой.
24. Способ по п. 11, отличающийся тем, что силанизирование согласно стадии d) или d') проводится не в виде способа без использования промывания, предпочтительно прерывается обработкой водой, в частности обессоленной водой.
25. Способ по п. 15, отличающийся тем, что силанизирование согласно стадии d) или d') проводится не в виде способа без использования промывания, предпочтительно прерывается обработкой водой, в частности обессоленной водой.
26. Способ по любому из пунктов 1-4, 7, 9, 10, 12-14, 16-19, 21-25, отличающийся тем, что при силанизировании используются силановые соединения с функциональными группами, которые на указанной стадии силанизирования не вступают или вступают не полностью в химическое взаимодействие и которые при формировании лакового слоя образуют по меньшей мере одну ковалентную связь с материалами, образующими указанный лаковый слой.
27. Способ по п. 5, отличающийся тем, что при силанизировании используются силановые соединения с функциональными группами, которые на указанной стадии силанизирования не вступают или вступают не полностью в химическое взаимодействие и которые при формировании лакового слоя образуют по меньшей мере одну ковалентную связь с материалами, образующими указанный лаковый слой.
28. Способ по п. 6, отличающийся тем, что при силанизировании используются силановые соединения с функциональными группами, которые на указанной стадии силанизирования не вступают или вступают не полностью в химическое взаимодействие и которые при формировании лакового слоя образуют по меньшей мере одну ковалентную связь с материалами, образующими указанный лаковый слой.
29. Способ по п. 8, отличающийся тем, что при силанизировании используются силановые соединения с функциональными группами, которые на указанной стадии силанизирования не вступают или вступают не полностью в химическое взаимодействие и которые при формировании лакового слоя образуют по меньшей мере одну ковалентную связь с материалами, образующими указанный лаковый слой.
30. Способ по п. 11, отличающийся тем, что при силанизировании используются силановые соединения с функциональными группами, которые на указанной стадии силанизирования не вступают или вступают не полностью в химическое взаимодействие и которые при формировании лакового слоя образуют по меньшей мере одну ковалентную связь с материалами, образующими указанный лаковый слой.
31. Способ по п. 15, отличающийся тем, что при силанизировании используются силановые соединения с функциональными группами, которые на указанной стадии силанизирования не вступают или вступают не полностью в химическое взаимодействие и которые при формировании лакового слоя образуют по меньшей мере одну ковалентную связь с материалами, образующими указанный лаковый слой.
32. Способ по п. 20, отличающийся тем, что при силанизировании используются силановые соединения с функциональными группами, которые на указанной стадии силанизирования не вступают или вступают не полностью в химическое взаимодействие и которые при формировании лакового слоя образуют по меньшей мере одну ковалентную связь с материалами, образующими указанный лаковый слой.
33. Способ по любому из пунктов 1-4, 7, 9, 10, 12-14, 16-19, 21-25, 27-32, дополнительно включающий между стадиями а) и с) или а') и с') стадию: b) или b'), включающую нанесение первого и при необходимости второго грунтовочного слоя на указанную, в частности металлическую подложку, и/или шлифование и/или полирование поверхности указанной металлической подложки.
34. Способ по п. 5, дополнительно включающий между стадиями а) и с) или а') и с') стадию: b) или b'), включающую нанесение первого и при необходимости второго грунтовочного слоя на указанную, в частности металлическую подложку, и/или шлифование и/или полирование поверхности указанной металлической подложки.
35. Способ по п. 6, дополнительно включающий между стадиями а) и с) или а') и с') стадию: b) или b'), включающую нанесение первого и при необходимости второго грунтовочного слоя на указанную, в частности металлическую подложку, и/или шлифование и/или полирование поверхности указанной металлической подложки.
36. Способ по п. 8, дополнительно включающий между стадиями а) и с) или а') и с') стадию: b) или b'), включающую нанесение первого и при необходимости второго грунтовочного слоя на указанную, в частности металлическую подложку, и/или шлифование и/или полирование поверхности указанной металлической подложки.
37. Способ по п. 11, дополнительно включающий между стадиями а) и с) или а') и с') стадию: b) или b'), включающую нанесение первого и при необходимости второго грунтовочного слоя на указанную, в частности металлическую подложку, и/или шлифование и/или полирование поверхности указанной металлической подложки.
38. Способ по п. 15, дополнительно включающий между стадиями а) и с) или а') и с') стадию: b) или b'), включающую нанесение первого и при необходимости второго грунтовочного слоя на указанную, в частности металлическую подложку, и/или шлифование и/или полирование поверхности указанной металлической подложки.
39. Способ по п. 20, дополнительно включающий между стадиями а) и с) или а') и с') стадию: b) или b'), включающую нанесение первого и при необходимости второго грунтовочного слоя на указанную, в частности металлическую подложку, и/или шлифование и/или полирование поверхности указанной металлической подложки.
40. Способ по п. 26, дополнительно включающий между стадиями а) и с) или а') и с') стадию: b) или b'), включающую нанесение первого и при необходимости второго грунтовочного слоя на указанную, в частности металлическую подложку, и/или шлифование и/или полирование поверхности указанной металлической подложки.
41. Подложка, имеющая металлическое покрытие, в частности защищенная от коррозии и/или блестящая подложка, имеющая металлическое покрытие, содержащая в следующей последовательности:
подложку;
по меньшей мере один металлический композитный защитный слой, содержащий по меньшей мере один первый металл, выбранный из группы, состоящей из алюминия, марганца, магния, хрома и цинка, или по меньшей мере один первый металлический сплав, выбранный из группы, состоящей из стали, высокочистой стали, магниевого сплава, хромового сплава и алюминиевого сплава в качестве основного компонента, и по меньшей мере один второй металл и/или по меньшей мере один оксидно связанный второй металл, выбранный из группы, состоящей из циркония, титана и гафния, распределенный в указанном основном компоненте в качестве не основного компонента, или состоящий из указанного по меньшей мере одного основного компонента и указанного по меньшей мере одного не основного компонента, причем указанный первый металл или указанный первый металлический сплав нанесен методом осаждения из паровой фазы и/или методом напыления в форме металлического слоя;
по меньшей мере один, в частности находящийся непосредственно на указанном композитном защитном слое или по меньшей мере частично ковалентно связанный с указанным композитным защитным слоем, полисилоксановый слой;
по меньшей мере один, в частности находящийся непосредственно на указанном полисилоксановом слое или по меньшей мере частично ковалентно связанный с указанным полисилоксановым слоем, лаковый слой;
или
подложку;
по меньшей мере один металлический слой, содержащий по меньшей мере один первый металл, выбранный из группы, состоящей из алюминия, марганца, магния, хрома и цинка, или по меньшей мере один первый металлический сплав, выбранный из группы, состоящей из стали, высокочистой стали, магниевого сплава, хромового сплава и алюминиевого сплава, причем указанный первый металл или указанный первый металлический сплав нанесен с использованием метода осаждения из паровой фазы и/или метода напыления в форме металлического слоя;
по меньшей мере один, в частности находящийся непосредственно на указанном металлическом слое или по меньшей мере частично ковалентно связанный с указанным металлическим слоем, полисилоксановый слой; и
по меньшей мере один, в частности находящийся непосредственно на указанном полисилоксановом слое или по меньшей мере частично ковалентно связанный с указанным полисилоксановым слоем, лаковый слой.
42. Подложка, имеющая металлическое покрытие, в частности защищенная от коррозии и/или блестящая подложка, имеющая металлическое покрытие, предпочтительно согласно п. 41, полученная согласно способу по любому из пп. 1-40.
43. Подложка с покрытием по п. 41 или 42, отличающаяся тем, что указанная металлическая подложка содержит сталь, высокочистую сталь, железо, магний, титан или алюминий или магниевые, титановые или алюминиевые сплавы, или что указанная неметаллическая подложка содержит стекло, керамику, углеродные материалы или пластмассу и/или что указанный первый металл выбран из группы, состоящей из алюминия, магния и хрома, или что указанный первый металлический сплав выбран из группы, состоящей из стали, высокочистой стали по меньшей мере одного магниевого, по меньшей мере одного хромового и по меньшей мере одного алюминиевого сплава.
44. Подложка с покрытием по п. 41 или 42, отличающаяся тем, что указанный металлический композитный защитный слой или указанный металлический слой имеет среднюю толщину в диапазоне от 5 до 500 нм, предпочтительно в диапазоне от 10 до 300 нм, более предпочтительно в диапазоне от 20 до 200 нм и особенно предпочтительно в диапазоне от 50 до 150 нм.
45. Подложка с покрытием по п. 43, отличающаяся тем, что указанный металлический композитный защитный слой или указанный металлический слой имеет среднюю толщину в диапазоне от 5 нм до 500 нм, предпочтительно в диапазоне от 10 до 300 нм, более предпочтительно в диапазоне от 20 до 200 нм и особенно предпочтительно в диапазоне от 50 до 150 нм.
46. Подложка с покрытием по любому из пп. 41, 42, 45, отличающаяся тем, что указанный второй металл и/или указанный оксидно связанный второй металл распределен в указанном композитном защитном слое.
47. Подложка с покрытием по п. 43, отличающаяся тем, что указанный второй металл и/или указанный оксидно связанный второй металл распределен в указанном композитном защитном слое.
48. Подложка с покрытием по п. 44, отличающаяся тем, что указанный второй металл и/или указанный оксидно связанный второй металл распределен в указанном композитном защитном слое.
49. Подложка с покрытием по любому из пп. 41, 42, 45, 47, 48, дополнительно содержащая между указанной подложкой и указанным металлическим слоем или указанным композитным защитным слоем первый грунтовочный слой и при необходимости второй грунтовочный слой.
50. Подложка с покрытием по п. 43, дополнительно содержащая между указанной подложкой и указанным металлическим слоем или указанным композитным защитным слоем первый грунтовочный слой и при необходимости второй грунтовочный слой.
51. Подложка с покрытием по п. 44, дополнительно содержащая между указанной подложкой и указанным металлическим слоем или указанным композитным защитным слоем первый грунтовочный слой и при необходимости второй грунтовочный слой.
52. Подложка с покрытием по п. 46, дополнительно содержащая между указанной подложкой и указанным металлическим слоем или указанным композитным защитным слоем первый грунтовочный слой и при необходимости второй грунтовочный слой.
53. Подложка с покрытием по любому из пп. 41, 42, 45, 47, 48, 50-52, отличающаяся тем, что указанная подложка содержит или состоит из алюминия или алюминиевого сплава и что указанный металлический композитный защитный слой содержит алюминиевый слой или хромовый слой в качестве основного компонента, в котором титан, цирконий и/или гафний, в частности цирконий, и/или оксидно связанный титан, цирконий и/или гафний, в частности оксидно связанный цирконий, распределен в качестве не основного компонента.
54. Подложка с покрытием по п. 43, отличающаяся тем, что указанная подложка содержит или состоит из алюминия или алюминиевого сплава и что указанный металлический композитный защитный слой содержит алюминиевый слой или хромовый слой в качестве основного компонента, в котором титан, цирконий и/или гафний, в частности цирконий, и/или оксидно связанный титан, цирконий и/или гафний, в частности оксидно связанный цирконий, распределен в качестве не основного компонента.
55. Подложка с покрытием по п. 44, отличающаяся тем, что указанная подложка содержит или состоит из алюминия или алюминиевого сплава и что указанный металлический композитный защитный слой содержит алюминиевый слой или хромовый слой в качестве основного компонента, в котором титан, цирконий и/или гафний, в частности цирконий, и/или оксидно связанный титан, цирконий и/или гафний, в частности оксидно связанный цирконий, распределен в качестве не основного компонента.
56. Подложка с покрытием по п. 46, отличающаяся тем, что указанная подложка содержит или состоит из алюминия или алюминиевого сплава и что указанный металлический композитный защитный слой содержит алюминиевый слой или хромовый слой в качестве основного компонента, в котором титан, цирконий и/или гафний, в частности цирконий, и/или оксидно связанный титан, цирконий и/или гафний, в частности оксидно связанный цирконий, распределен в качестве не основного компонента.
57. Подложка с покрытием по п. 49, отличающаяся тем, что указанная подложка содержит или состоит из алюминия или алюминиевого сплава и что указанный металлический композитный защитный слой содержит алюминиевый слой или хромовый слой в качестве основного компонента, в котором титан, цирконий и/или гафний, в частности цирконий, и/или оксидно связанный титан, цирконий и/или гафний, в частности оксидно связанный цирконий, распределен в качестве не основного компонента.
58. Применение подложки с покрытием по любому из пп. 41-57 в качестве зеркала, материала с зеркальным покрытием или рефлектора, в частности для фар, или светильников или ламп, или в качестве их составной части; комплектующей детали для отрасли автомобилестроения, мотоциклостроения и велосипедостроения или в качестве их составной части; колесного обода, в частности обода из легкого металла, или колеса, в частности колеса из легкого металла, или в качестве их составной части для отрасли автомобилестроения или для отрасли мотоциклостроения или велосипедостроения; предмета сантехнического оборудования, в частности в качестве арматуры, или в качестве их составной части; внутреннего или внешнего конструктивного элемента кузова автомобиля или в качестве их составной части; ручки или компонента ручки, в частности дверной ручки, или в качестве их составной части; профиля или рамы, в частности оконной рамы, или в качестве их составной части; тубы или упаковки или в качестве их составной части; внутреннего или внешнего конструктивного элемента кораблей или в качестве их составной части; предмета украшения или в качестве их составной части; конструктивного элемента мебели или в качестве их составной части; внутреннего или внешнего конструктивного элемента самолетов или в качестве их составной части; внутреннего или внешнего конструктивного элемента зданий или их составной части; нагревателя или трубы или в качестве их составной части; конструктивного элемента лифтов или в качестве их составной части; конструктивного элемента электронных компонентов или приборов или в качестве их составной части; или в качестве конструктивного элемента, используемого для коммуникационных компонентов или приборов, в частности мобильных телефонов, или в качестве их составной части.